(57)【要約】第１ｐドープ窒化物化合物半導体層（１）、透明導電性酸化物層（３）、ミラー層（４）、および第１ｐドープ窒化物化合物半導体層（１）と、透明導電性酸化物層（３）との間に配置される第２ｐドープ窒化物化合物半導体層（２）を含むオプトエレクトロニクスコンポーネント（１００）用の反射性コンタクト層システムであって、第２ｐドープ窒化物化合物半導体層（２）は、透明導電性酸化物層（３）に面する界面（２３）にＮ面ドメイン（２２）を有し、かつＮ面ドメイン（２２）は、界面（２３）において少なくとも９５％の面積割合を有する、反射性コンタクト層システムが特定される。さらに、コンタクト層システムの製造方法が特定される。
2015529018.tif 000002
【特許請求の範囲】
【請求項１】
−第１ｐドープ窒化物化合物半導体層（１）と、
−透明導電性酸化物層（３）と、
−ミラー層（４）と、
−前記第１ｐドープ窒化物化合物半導体層（１）と、前記透明導電性酸化物層（３）との間に配置される第２ｐドープ窒化物化合物半導体層（２）と、
を含む、オプトエレクトロニクスコンポーネント（１００）用の反射性コンタクト層システムであって、
前記第２ｐドープ窒化物化合物半導体層（２）は、前記透明導電性酸化物層（３）に面する界面（２３）にＮ面ドメイン（２２）を有し、
前記界面（２３）における前記Ｎ面ドメイン（２２）は、少なくとも９５％の面積割合を有する、反射性コンタクト層システム。
【請求項２】
前記界面（２３）における前記Ｎ面ドメイン（２２）は、少なくとも９８％の面積割合を有する、請求項１に記載の反射性コンタクト層システム。
【請求項３】
前記第２ｐドープ窒化物化合物半導体層（２）は、前記界面（２３）の全面に前記Ｎ面ドメイン（２２）を有する、請求項１または２に記載の反射性コンタクト層システム。
【請求項４】
前記界面（２３）は、７ｎｍ未満のＲＭＳ粗さを有する、請求項１〜３のいずれか一項に記載の反射性コンタクト層システム。
【請求項５】
前記界面（２３）は、３ｎｍ未満のＲＭＳ粗さを有する、請求項１〜４のいずれか一項に記載の反射性コンタクト層システム。
【請求項６】
前記第２ｐドープ窒化物化合物半導体層（２）は、２＊１０２０ｃｍ−３より高いドーパント濃度を有する、請求項１〜５のいずれか一項に記載の反射性コンタクト層システム。
【請求項７】
前記第２ｐドープ窒化物化合物半導体層（２）は、５＊１０２０ｃｍ−３より高いドーパント濃度を有する、請求項１〜６のいずれか一項に記載の反射性コンタクト層システム。
【請求項８】
前記第２ｐドープ窒化物化合物半導体層（２）は、少なくとも１０ｎｍの厚さを有する、請求項１〜７のいずれか一項に記載の反射性コンタクト層システム。
【請求項９】
前記第２ｐドープ窒化物化合物半導体層（２）は、分子線エピタキシによって、前記第１ｐドープ窒化物化合物半導体層（１）上にエピタキシャル成長する、請求項１〜８のいずれか一項に記載の反射性コンタクト層システム。
【請求項１０】
前記第１ｐドープ窒化物化合物半導体層（１）は、ＧａＮを含む、請求項１〜９のいずれか一項に記載の反射性コンタクト層システム。
【請求項１１】
前記第２ｐドープ窒化物化合物半導体層（２）は、ＧａＮを含む、請求項１〜１０のいずれか一項に記載の反射性コンタクト層システム。
【請求項１２】
前記透明導電性酸化物層（３）は、インジウムスズ酸化物または酸化亜鉛を含む、請求項１〜１１のいずれか一項に記載の反射性コンタクト層システム。
【請求項１３】
前記ミラー層（４）は、銀を含む、請求項１〜１２のいずれか一項に記載の反射性コンタクト層システム。
【請求項１４】
少なくとも前記第２ｐドープ窒化物化合物半導体層（２）は、分子線エピタキシによって作製される、請求項１〜１３のいずれか一項に記載の反射性コンタクト層システムの製造方法。
【請求項１５】
請求項１〜１３のいずれか一項に記載の反射性コンタクト層システムを含む、オプトエレクトロニクスコンポーネント（１００）であって、
−前記オプトエレクトロニクスコンポーネント（１００）は、ｎ型半導体領域（５）、活性層（６）、およびｐ型半導体領域（７）を有するエピタキシャル積層体（８）を含み、
−前記ｐ型半導体領域（７）は、前記第１ｐドープ窒化物化合物半導体層（１）および前記第２ｐドープ窒化物化合物半導体層（２）を含み、
−前記ｎ型半導体領域（５）は、放射出口面（１４）に対向し、
−前記ｐ型半導体領域は、キャリア（１１）に対向する、オプトエレクトロニクスコンポーネント（１００）。
【発明の詳細な説明】
【技術分野】
【０００１】
本特許出願は、独国特許出願第１０２０１２１０６９９８．０号の優先権を主張し、この開示内容は参照によって本明細書に援用される。
【０００２】
本発明は、窒化物化合物半導体ＬＥＤにおけるｐ型コンタクト層の形成に特に適したオプトエレクトロニクスコンポーネント用の反射性コンタクト層システム、およびコンタクト層システムの製造方法に関する。
【背景技術】
【０００３】
半導体積層体の元の成長基板を剥離し、半導体積層体を元の成長基板とは反対側に位置するキャリアに結合させた、いわゆる薄膜発光ダイオードチップが知られている。この場合、発光ダイオードチップの放射出口面は、半導体積層体の、当該キャリアとは反対側の表面、すなわち元の成長基板側、に位置している。当該薄膜発光ダイオードチップにおいて、キャリア方向に発せられた放射を放射出口面方向に屈折させ、かつその結果として放射効率を向上させるために、半導体積層体の、キャリアに面する側にミラー層が備えられていることが有利である。
【０００４】
薄膜発光ダイオードチップにおいて、ミラー層は、一般的に発光ダイオードチップのｐ型半導体領域に隣接しており、そこではミラー層は、ｐ型半導体領域との電気的接続を形成する役目もある。可視スペクトル域に関し、銀が可視スペクトル域における高い反射性の点で際立って優れていることから、典型的には銀がミラー層の材料として選択される。
【０００５】
銀層に接するｐ型コンタクト層において、例えば、約１７０〜２５０ｍＶの電圧降下が生じることがわかっており、その場合の接触抵抗は、約５＊１０−３Ωｃｍ２〜約７＊１０−３Ωｃｍ２である。
【０００６】
エピタキシャル成長の間、窒化物化合物半導体は、一般的にウルツ鉱型結晶構造（wurtzite crystal structure）を形成し、当該結晶構造の結晶学的ｃ軸は、成長方向と平行に延びる。この場合、成長パラメータに応じて、結晶学的[０００１]方向に対応する、いわゆるＧａ面方位（Ga-face orientation）のドメイン（domains）、または結晶学的[０００−１]方向に対応するＮ面方位（N-face orientation）のドメインを生じ得る。それらのドメインは、有極性だけでなく半極性または無極性の窒化物化合物半導体を形成し得る。
【０００７】
窒化物化合物半導体は、一般的に圧電特性を有し、すなわち、外部電界がなくとも電気分極を有する。この電界の向きは、Ｇａ面方位と、Ｎ面方位とにおいて反対である。このため、Ｇａ面方位およびＮ面方位を有するドメインは、電気特性が互いに異なる。
【０００８】
特許文献１には、オプトエレクトロニクスコンポーネント用のコンタクト層システムが記載されており、当該コンタクト層システムにおいては、窒化物化合物半導体から構成されるｐ型コンタクト層が接続層に隣接し、当該ｐ型コンタクト層は、接続層との界面に、Ｇａ面方位を有する第１のドメインおよびＮ面方位を有する第２のドメインを有する。特許文献１は、可能な限り低い接触抵抗を実現するためにはＮ面ドメインの面積割合が３０〜６０％であることが好ましいことを特定している。
【先行技術文献】
【特許文献】
【０００９】
【特許文献１】国際公開第２０１０／０４５９０７号
【発明の概要】
【発明が解決しようとする課題】
【００１０】
本発明は、低い接触抵抗、およびオプトエレクトロニクスコンポーネントから発せられる放射に対する高い反射性の両方において際立って優れたオプトエレクトロニクス窒化物化合物半導体コンポーネントのｐ型コンタクト層を形成するための改良されたコンタクト層システムを特定するという目的に基づく。さらに、当該コンタクト層システムの有利な製造方法を特定することを意図している。
【課題を解決するための手段】
【００１１】
上記目的は、本発明の独立請求項に記載の、オプトエレクトロニクスコンポーネント用の反射性コンタクト層システムおよび当該オプトエレクトロニクスコンポーネント用の反射性コンタクト層システムの製造方法によって達成される。従属請求項は、本発明の有利な構成および発展形態に関する。
【００１２】
少なくとも一実施形態によれば、オプトエレクトロニクスコンポーネント用の反射性コンタクト層システムは、第１ｐドープ窒化物化合物半導体層、透明導電性酸化物層、およびミラー層を含む。第２ｐドープ窒化物化合物半導体層は、有利なことに、第１ｐドープ窒化物化合物半導体層と、透明導電性酸化物層との間に配置され、透明導電性酸化物層に面する界面にＮ面ドメインを有し、当該界面のＮ面ドメインは、少なくとも９５％の面積割合を有する。
【００１３】
本明細書に記載の反射性コンタクト層システムでは、第１ｐドープ窒化物化合物半導体層と、透明導電性酸化物層との間に配置され、かつ非常に高い面積割合のＮ面ドメインを有する第２ｐドープ窒化物化合物半導体層によって、高い反射率、および低い接触抵抗の両方において際立って優れた電気的接続を実現可能であるという知見を利用している。
【００１４】
接触抵抗の低さは、特に、Ｎ面ドメインがｎ型半導体材料の性質を有することに基づいている。この効果が生じるのは、結晶欠陥がＮ面ドメインにおいて生じ、また名目上ｐ型にドープされた半導体材料のアクセプタに関して過補償が生じるためであると考えられる。Ｎ面ドメインがｎ型特性を有することによって、第２ｐドープ窒化物化合物半導体層と、透明導電性酸化物から構成される隣接層との間の界面に局所的なトンネル接合が形成される。この効果によって、実質的に電圧降下なしに透明導電性酸化物層の電気的接続が実現される。
【００１５】
ミラー層は、有利なことに、第２ｐドープ窒化物化合物半導体層の反対方向を向く、透明導電性酸化物層の界面に隣接し、また半導体材料から発せられてコンタクト層システムに突当たる放射に対する高い反射率をもたらす。コンタクト層システムでは、有利なことに、接触抵抗および電圧損失が、ミラー層がｐ型にドープされた窒化物化合物半導体材料に直接設けられている場合よりも低い。特に、接触抵抗は、わずか５＊１０−５Ωｃｍ２以下であり得る。
【００１６】
さらに、以上のように構成されたコンタクト層システムによって、高い反射率が実現される。この高い反射率の根拠は、特に、界面における比較的平滑なＮ面ドメインの面積割合が高いことにある。特に、第２ｐドープ窒化物化合物半導体層と、透明導電性酸化物層との間の界面における光散乱の結果として生じる光の損失は、結果的に低減される。したがって、半導体材料から発せられる光は、大きな散乱損失なしに、透明導電性酸化物層に進入でき、ミラー層との対向界面において、半導体層方向に反射される。
【００１７】
透明導電性酸化物層は、有利なことに、第２ｐドープ窒化物化合物半導体層よりも低い屈折率を有する。その結果として、第２ｐドープ窒化物化合物半導体層と、透明導電性酸化物層との間の界面において、内部全反射が起こり、これは少なくとも、内部全反射角よりも大きい入射角で当該界面に突当たる、半導体材料から発せられる一部の光について起きる。散乱損失を避けるための特に平滑な界面によって、内部全反射は助長される。したがって、第２ｐドープ窒化物化合物半導体層と、透明導電性酸化物層との間の界面は、コンタクト層システムの反射率にも寄与する。コンタクト層システムの全反射率は、以上のように高められる。
【００１８】
少なくとも９５％という非常に高いＮ面ドメインの面積割合の場合、第２の窒化物化合物半導体層は、Ｎ面ドメインの面積割合が低い場合よりも平滑な界面を形成するということが見出された。
【００１９】
好ましい一構成において、透明導電性酸化物層との界面における第２ｐドープ窒化物化合物半導体層のＮ面ドメインは、少なくとも９８％の面積割合を有する。
【００２０】
特に好ましい一構成において、第２ｐドープ窒化物化合物半導体層は、透明導電性酸化物層との界面全体にＮ面ドメインを有する。この場合、特に平滑な界面が得られるため高い反射性が得られる。
【００２１】
第２ｐドープ窒化物化合物半導体層と、透明導電性酸化物層との間の界面のＲＭＳ（二乗平均平方根）粗さは、有利には７ｎｍ未満である。ＲＭＳ粗さは、好ましくは５ｎｍ未満であり、特に好ましくは３ｎｍ未満である。
【００２２】
第２ｐドープ窒化物化合物半導体層と、透明導電性酸化物層との間の界面におけるＮ面ドメインの面積割合は、特に、ドーパント濃度の高さおよび第２ｐドープ窒化物化合物半導体層の成長条件によって設定し得る。Ｎ面ドメインの形成は、高いドーパント濃度によって促進される。第２ｐドープ窒化物化合物半導体層のドーパント濃度は、２＊１０２０ｃｍ−３より高いことが有利であり、好ましくは３＊１０２０ｃｍ−３より高く、また特に好ましくは５＊１０２０ｃｍ−３より高い。
【００２３】
さらに、第２ｐドープ窒化物化合物半導体層の層厚さは、界面におけるドメイン構造に影響を及ぼす。Ｎ面ドメインの面積割合を高めるために、第２ｐドープ窒化物化合物半導体層は、少なくとも１０ｎｍ、好ましくは少なくとも２０ｎｍ、また特に好ましくは少なくとも４０ｎｍの層厚さを有することが有利である。例として、第２ｐドープ窒化物化合物半導体層は、１０〜５０ｎｍ（両端値を含む）の間の厚さとすることができる。
【００２４】
特に、分子線エピタキシによって、第１ｐドープ窒化物化合物半導体層上にエピタキシャル成長させることによって、高い面積割合の非常に平滑なＮ面ドメインを有する、第２ｐドープ窒化物化合物半導体層が製造され得ることが分かった。特に、そのように第２ｐドープ窒化物化合物半導体層を成長させた結果、有機金属気相成長法（ＭＶＯＰＥ）によって第２ｐドープ窒化物化合物半導体層を成長させた場合よりもいっそう低い接触抵抗を得ることができることが確認された。
【００２５】
第２ｐドープ窒化物化合物半導体層は、ＧａＮを含む。有利なことに、第１ｐドープ窒化物化合物半導体層もまた、ＧａＮを含む。特に、第１および第２ｐドープ窒化物化合物半導体層の両層は、ＧａＮ層とすることができる。第１および／または第２ｐドープ窒化物化合物半導体層のｐ型ドーパントとしては、好ましくは、マグネシウムが用いられる。
【００２６】
第２ｐドープ窒化物化合物半導体層は、有利なことに、透明導電性酸化物に隣接する。透明導電性酸化物（略して「ＴＣＯｓ」）は、透明な導電性の材料であり、一般的には例えば、酸化亜鉛、酸化スズ、酸化カドミウム、酸化チタン、酸化インジウム、またはインジウムスズ酸化物（ＩＴＯ）などの金属酸化物である。ＴＣＯの群には、金属と酸素の二元化合物（例えば、ＺｎＯ、ＳｎＯ２、Ｉｎ２Ｏ３）とともに、金属と酸素の三元化合物（例えば、Ｚｎ２ＳｎＯ４、ＣｄＳｎＯ３、ＺｎＳｎＯ３、ＭｇＩｎ２Ｏ４、ＧａＩｎＯ３、Ｚｎ２Ｉｎ２Ｏ５、Ｉｎ４Ｓｎ３Ｏ１２）、あるいは異なる透明導電性酸化物の混合物も含まれる。
【００２７】
有利な一構成によれば、透明導電性酸化物層は、インジウムスズ酸化物（ＩＴＯ）または酸化亜鉛（ＺｎＯ）を含む。このような透明導電性酸化物は、高い透明性および高い導電性の点で際立って優れている。透明導電性酸化物層は、ドーパントを含むことができ、例えば、アルミニウムをドープした酸化亜鉛層とすることができる。
【００２８】
ミラー層は、有利なことに、第２ｐドープ窒化物化合物半導体層とは反対側の、透明導電性酸化物の界面において透明導電性酸化物層と隣接する。ミラー層は、好ましくは、金属または金属合金を含む。可視スペクトル域において高い反射性をもたらすために、ミラー層は、好ましくは、銀を含むか、または銀からなる。
【００２９】
反射性コンタクト層システムの製造方法において、少なくとも第２ｐドープ窒化物化合物半導体層は、分子線エピタキシによって形成される。特に、分子線エピタキシにより形成する場合、非常に平滑な界面を有するＮ面ドメインの形成が可能になることが分かった。具体的には、分子線エピタキシによって形成された、第２ｐドープ窒化物化合物半導体層によって、格別に低い接触抵抗を実現し得ることが確認された。
【００３０】
さらに、反射性コンタクト層システムを含むオプトエレクトロニクスコンポーネントが特定され、当該オプトエレクトロニクスコンポーネントは、ｎ型半導体領域、活性層、およびｐ型半導体領域を有するエピタキシャル積層体（epitaxial layer sequence）を含む。オプトエレクトロニクスコンポーネントのｐ型半導体領域は、第１ｐドープ窒化物化合物半導体層および第２ｐドープ窒化物化合物半導体層を含む。オプトエレクトロニクスコンポーネントに関し、ｎ型半導体領域は、放射出口面に対向し、また、ｐ型半導体領域は、キャリアに対向する。
【００３１】
上記製造方法のさらなる有利な形態および上記オプトエレクトロニクスコンポーネントのさらなる有利な構成は、反射性コンタクト層システムの記載から明らかであり、逆の場合も同様である。
【００３２】
以下では、図１および図２と共に例示的な実施形態に基づき、本発明を詳細に説明する。
【図面の簡単な説明】
【００３３】
【図１】例示的な一実施形態による反射性コンタクト層システムの断面の概略図である。
【図２】例示的な一実施形態による反射性コンタクト層システムを含むオプトエレクトロニクスコンポーネントを示す図である。
【発明を実施するための形態】
【００３４】
図面において、同一の構成要素、または機能が同じである構成要素には、同一の参照符号を付してある。図示した構成要素と、構成要素の互いの大きさの関係は、必ずしも正しい縮尺ではないことを理解されたい。
【００３５】
図１に示したオプトエレクトロニクスコンポーネント用の反射性コンタクト層システムの例示的な実施形態は、第１ｐドープ窒化物化合物半導体層１と、当該第１ｐドープ窒化物化合物半導体層１に隣接する第２ｐドープ窒化物化合物半導体層２とを含む。ｐ型にドープされた窒化物化合物半導体層１および２は、いずれもＩｎｘＡｌｙＧａ１−ｘ−ｙＮ（０≦ｘ≦１、０≦ｙ≦１、ｘ＋ｙ≦１）から構成される窒化物化合物半導体材料を含む。第１ｐドープ窒化物化合物半導体層１および第２ｐドープ窒化物化合物半導体層はいずれも、好ましくは、ＧａＮ層である。ｐ型にドープされた窒化物化合物半導体層１および２は、特に、ｐ型ドーパントとして、マグネシウムを含むことができる。
【００３６】
さらに、反射性コンタクト層システムは、第２ｐドープ窒化物化合物半導体層２に隣接する透明導電性酸化物層３を有する。透明導電性酸化物層３は、好ましくは、インジウムスズ酸化物または酸化亜鉛を含むが、代替として、他の透明導電性酸化物も適している。
【００３７】
ミラー層４は、ｐ型にドープされた窒化物化合物半導体層１および２の反対方向を向く、透明導電性酸化物層３の一方の面に配置される。ミラー層４は、好ましくは、金属または金属合金から構成される。ミラー層４は、好ましくは、銀を含むか、または銀からなる。
【００３８】
第２ｐドープ窒化物化合物半導体層２は、有利なことに、Ｎ面ドメイン２２を有する。Ｎ面ドメイン２２と共に、第２ｐドープ窒化物化合物半導体層２は、少なくとも小部分のＧａ面ドメイン２１を有することもできる。
【００３９】
透明導電性酸化物層３との界面２３において、第２ｐドープ窒化物化合物半導体層２におけるＮ面ドメイン２２の面積割合は、少なくとも９５％であることが有利であり、好ましくは少なくとも９８％、また特に好ましくは少なくとも９９％である。特に、第２ｐドープ窒化物化合物半導体層２は、透明導電性酸化物層３との界面２３全体にＮ面ドメイン２２を有することができる。
【００４０】
第２ｐドープ窒化物化合物半導体層２の界面２３におけるＮ面ドメイン２２の面積割合が高い場合、コンタクト層積層体の反射性を減ずることなく、透明導電性酸化物層３との、接触抵抗の低い電気的接続が形成されるという利点がある。反射性が低下し得るのは、特に、Ｎ面ドメイン２２の面積割合が低い場合である。Ｇａ面ドメイン２１の面積割合が高い場合、例えば、Ｇａ面ドメイン２１とＮ面ドメイン２２との面積割合がほぼ等しい場合、界面２３の粗さが生じ得るからである。導入において引用した特許文献１には、特に、Ｎ面ドメインとＧａ面ドメインとの割合がほぼ等しい場合にも、格別に小さい接触抵抗を実現可能であることが記載されているが、このことは、反射性コンタクト層システムの場合の界面の粗さが増すことによる反射性の低下につながり得る。有利なことに、少なくとも９５％という非常に高いＮ面ドメイン２２の面積割合によって、低い接触抵抗および高い反射性の両方において際立って優れたコンタクト層システムを実現できることが見出された。
【００４１】
第２ｐドープ窒化物化合物半導体層２は、高い面積割合のＮ面ドメイン２２を有するため、連続する透明導電性酸化物層３との、非常に平滑な界面２３を有する。第２ｐドープ窒化物化合物半導体層２と、透明導電性酸化物層３との間の界面２３のＲＭＳ粗さは、７ｎｍ未満、好ましくは５ｎｍ未満、また特に好ましくは３ｎｍであることが有利である。
【００４２】
第２ｐドープ窒化物化合物半導体層２におけるＮ面ドメイン２２の形成は、好ましくは、高いドーパント濃度によって促進される。第２ｐドープ窒化物化合物半導体層２のドーパント濃度は、少なくとも２＊１０２０ｃｍ−３、好ましくは３＊１０２０ｃｍ−３、また特に好ましくは５＊１０２０ｃｍ−３であることが有利である。
【００４３】
界面２３のＮ面ドメイン２２の面積割合は、第２ｐドープ窒化物化合物半導体層２の層厚さの影響も受ける。第２ｐドープ窒化物化合物半導体層２の層厚さは、少なくとも１０ｎｍ、好ましくは少なくとも２０ｎｍ、また特に好ましくは少なくとも４０ｎｍであることが有利である。第２ｐドープ窒化物化合物半導体層２の層厚さは、例えば１０〜５０ｎｍの間である。
【００４４】
さらに、本製造工程の条件、特に、第２ｐドープ窒化物化合物半導体層２を成長させるために用いる塗布方法は、第２ｐドープ窒化物化合物半導体層２におけるＮ面ドメイン２２の面積割合に影響する。反射性コンタクト層システムを製造するための、有利な一方法において、少なくとも第２ｐドープ窒化物化合物半導体層２は、分子線エピタキシによって形成される。
【００４５】
図２は、例示的な一実施形態の反射性コンタクト層積層体を有するオプトエレクトロニクスコンポーネント１００の断面を、例として模式的に示す。
【００４６】
オプトエレクトロニクスコンポーネント１００は、窒化物化合物半導体をベースとするエピタキシャル積層体８を有する。ここで、「窒化物化合物半導体をベースとする」とは、エピタキシャル積層体８または少なくともその中の一層がＩＩＩ族窒化物化合物半導体材料、好ましくはＩｎｘＡｌｙＧａ１−ｘ−ｙＮ（０≦ｘ≦１、０≦ｙ≦１、ｘ＋ｙ≦１）を含むことを意味する。この場合、この材料は、必ずしも上記化学式に従った数学的に正確な組成を有する必要はない。むしろ、この材料は、１または複数のドーパントと、材料ＩｎｘＡｌｙＧａ１−ｘ−ｙＮの特徴的な物理的特性を実質的に変化させることのない追加の構成成分とを含むことができる。しかしながら、結晶格子の本質的な構成成分（Ｉｎ、Ａｌ、Ｇａ、Ｎ）の一部分をわずかな量のさらなる物質によって置換することができるとしても、簡潔にするために、上記化学式は、結晶格子の本質的な構成成分（Ｉｎ、Ａｌ、Ｇａ、Ｎ）のみを含む。
【００４７】
エピタキシャル積層体８は、ｎ型半導体領域５、活性層６、およびｐ型半導体領域７を有する。ｎ型半導体領域５、活性層６、およびｐ型半導体領域７は、いずれも複数の層を含むことができるが、当該複数の層の詳細は、簡略化のため図示していない。また、ｎ型半導体領域５、活性層６、またはｐ型半導体領域７は、一層または複数層のアンドープ層を有することができる。ｐ型半導体領域７は、特に、コンタクト層システムの、第１ｐドープ窒化物化合物半導体層１と、第２ｐドープ窒化物化合物半導体層２とを有する。
【００４８】
活性層６は、特に、放射放出活性層または放射受信活性層とすることができる。活性層６は、例えば、ｐｎ接合、ダブルヘテロ構造、単一量子井戸構造、または多重量子井戸構造として、具現化することができる。この場合、量子井戸構造という表現は、閉じ込めの結果として電荷キャリアにおいてエネルギ状態の量子化が起こる任意の構造を包含する。特に、量子井戸構造という表現は、量子化の次元について何らかの指定を行うものではない。したがって、量子井戸構造には、特に、量子井戸、量子細線、および量子ドットと、これらの構造の任意の組合せとが含まれる。
【００４９】
活性層６は、特に、ＩｎＧａＮから構成される、一層または複数層を含むことができる。
【００５０】
オプトエレクトロニクスコンポーネント１００は、いわゆる薄膜発光ダイオードチップであり、オプトエレクトロニクスコンポーネント１００においては、エピタキシャル積層体８の成長に用いられた成長基板は、エピタキシャル積層体８から剥離されている。エピタキシャル積層体８は、元の成長基板とは反対側のキャリア１１に結合されている。したがって、オプトエレクトロニクスコンポーネント１００は、例えばサファイア基板などの、エピタキシャル積層体８の成長基板を有しない。エピタキシャル積層体８は、例えば、はんだ層などの接続層１０によって、オプトエレクトロニクスコンポーネント１００の裏側のキャリア１１に接続される。キャリア１１は、例えば、シリコン、ゲルマニウム、セラミック、金属、または金属合金を含むことができる。
【００５１】
オプトエレクトロニクスコンポーネント１００の場合、ｎ型半導体領域５は、放射出口面１４に対向し、ｐ型半導体領域７は、キャリア１１に対向する。
【００５２】
反射性コンタクト層システムに関し、ｐ型半導体領域７との電気的接続は、オプトエレクトロニクスコンポーネント１００の裏側（キャリア１１と対向する）からなされる。反射性コンタクト層システムは、第１ｐドープ窒化物化合物半導体層１、第２ｐドープ窒化物化合物半導体層２、透明導電性酸化物層３、およびミラー層４を有する。反射性コンタクト層システムの有利な構成（１、２、３、４）と、それらによってもたらされる利点とは、図１との関連において述べた例示的な実施形態に対応するため、説明は繰り返さない。
【００５３】
反射性コンタクト層システムに備えられたミラー層４によって、活性層６によってキャリア１１方向に発せられる放射１５は、有利なことに、放射出口面１４方向に反射される。このように、オプトエレクトロニクスコンポーネント１００の裏側に向かって発せられる放射のキャリア１１への吸収は防止され、こうしてオプトエレクトロニクスコンポーネント１００の能率は向上する。
【００５４】
例えば、ミラー層４に近いほうから、チタン、プラチナ、および金から構成される部分層を有する積層体９などとされる、一層または複数層の機能層９が、ミラー層４と、はんだ層１０との間に配置されることが好ましい。この場合、プラチナから構成される部分層は、有利なことに、後続層の構成成分がミラー層４へと拡散することを防ぎ、かつ逆方向の拡散についても同様に機能する、拡散バリアとして機能する。金から構成される部分層は、高い導電性を確保するための電流拡散層として機能し、また、後続のチタン層は、さらなる後続層のための接着増強層として機能する。
【００５５】
外部電気接続を形成するために、例えば、キャリア１１の裏側に第１接続金属層１２が設けられ、かつ放射出口面１４の部分領域上に第２接続金属層１３が設けられる。
【００５６】
第１ｐドープ窒化物化合物半導体層１、第２ｐドープ窒化物化合物半導体層２、透明導電性酸化物層３、およびミラー層４によって形成される反射性コンタクト層システムは、活性域６によって発せられる放射１５に対する高い反射率において、また同様に、非常に低い接触抵抗において、際立って優れている。接触抵抗は、特に、５＊１０−５Ωｃｍ２以下とすることができる。
【００５７】
本発明は、例示的な実施形態に基づく記載によっては限定されない。本発明は、請求項または例示的な実施の形態に明示的に特定されていないとしても、任意の新規な特徴または特徴の任意の組合せ、特に請求項に特定された特徴の任意の組合せを含む。
【図１】
2015529018.tif 000003
【図２】
2015529018.tif 000004
【国際調査報告】
2015529018.tif 000005
2015529018.tif 000006
2015529018.tif 000007
2015529018.tif 000008
2015529018.tif 000009
2015529018.tif 000010